(57)【要約】【課題】  インクジェット方式によって記録媒体に塗布され、耐擦過性、耐水性、光沢に優れた膜を画像表面に形成し得る水性コーティング剤、および該コーティング剤を含有する水性コーティング液を提供する。【解決手段】  シリコーン系側鎖を有し、主鎖にはエチレン性不飽和カルボン酸含有モノマーを必須構成成分とする共重合体からなる、酸価が４０〜２００ｍｇ−ＫＯＨ／ｇ（固形分）であり、重量平均分子量が５，０００〜３０，０００の範囲にあるグラフト共重合体を含有することを特徴とする顔料インクジェット用水性コーティング剤。及び、インクジェット方式において、顔料インクとは別のタンクに充填され、別ノズルから吐出され記録物に塗布されることを特徴とする前記グラフト共重合体を含有する水性コーティング剤を含む顔料インクジェット用水性コーティング液。【特許請求の範囲】
【請求項１】
インクジェット方式によって記録媒体に塗布される水性コーティング剤であり、シリコーン系側鎖を有し、主鎖にはエチレン性不飽和カルボン酸含有モノマーを必須構成成分とする共重合体からなる、酸価が４０〜２００ｍｇ−ＫＯＨ／ｇ（固形分）であり、重量平均分子量が５，０００〜３０，０００の範囲にあるグラフト共重合体を含有することを特徴とする顔料インクジェット用水性コーティング剤。
【請求項２】
上記グラフト共重合体の水酸基価が３０ｍｇ−ＫＯＨ／ｇ以下であることを特徴とする請求項１記載の顔料インクジェット用水性コーティング剤。
【請求項３】
上記グラフト共重合体のシリコーン系側鎖の重量平均分子量が３，０００〜２０，０００の範囲であることを特徴とする請求項１または請求項２に記載の顔料インクジェット用水性コーティング剤。
【請求項４】
上記グラフト共重合体と共に、さらにエチレン性不飽和カルボン酸含有モノマーを必須構成成分とするガラス転移温度（Ｔｇ）が１０〜１００℃の範囲にある直鎖状共重合体を含有することを特徴とする請求項１〜３のいずれかに記載の顔料インクジェット用水性コーティング剤。
【請求項５】
インクジェット方式において、顔料インクとは別のタンクに充填され、別ノズルから吐出され記録物に塗布されることを特徴とする請求項１〜４のいずれかに記載の水性コーティング剤を含む顔料インクジェット用水性コーティング液。
【請求項６】
インクジェット方式がサーマルジェット方式であることを特徴とする請求項１〜４のいずれかに記載の顔料インクジェット用水性コーティング剤。
【請求項７】
インクジェット方式がサーマルジェット方式であることを特徴とする請求項５記載の顔料インクジェット用水性コーティング液。
【発明の詳細な説明】
【技術分野】
【０００１】
本発明は、耐擦過性、耐水性、光沢の付与効果およびインクジェット吐出適性に優れた水性コーティング剤、および該コーティング剤を含有する水性コーティング液に関する。
【背景技術】
【０００２】
インクジェット（記録）方式とは微細なノズルからインクを吐出し、記録媒体の表面に付着させることによって文字や画像を得る記録方式である。このインクジェット用インクとしては大別して染料インクと顔料インクがあるが、近年、印刷物などの記録物の耐候性、耐水性に優れた顔料インクが広く使用されるようになってきている。【０００３】
しかしながら、顔料インクを使用した際の問題として、記録表面に顔料が残存するために記録物の耐擦過性や光沢が劣ることがある。特に表面にインク受容層を有する記録媒体に顔料インクで印字を行った際には、表面に顔料が多く残り、この問題が顕著となる。【０００４】
これらの問題を解決するために、インクジェット記録物の表面を保護層で被覆する方法が提案されている。保護層の形成方法としては例えば透明なフィルムでラミネートするフィルムラミネート法（特許文献１）、樹脂溶液を塗布して記録物表面に膜を形成するリキッドラミネート法（特許文献２、３）などが提案されている。しかしながら、これらの方法は高コストのラミネートの装置が必要となる問題がある。【０００５】
近年になって、この問題を解決するために記録媒体にインクジェット記録方式で画像形成を行った後に、同じくインクジェット記録方式でコーティング液を吐出して表面にトップコート層を形成する方法が提案されている（特許文献４、５）。しかしながら、これらの文献に示されるコーティング液はシリコーンのような活性を示す成分が含まれないため耐擦過性が不十分で、またエマルション樹脂を使用しているためインクジェット吐出適性も劣っていた。
ここでインクジェット吐出適性とは、インクジェット方式において長期に亘り吐出液の吐出速度、吐出方向が安定し、またノズルの目詰まりなどの問題を起こさないことを言う。【０００６】
また、表面被覆以外の手法として、顔料インクへの添加剤として滑性を示すシリコーンポリマーを添加する手法が提案されている（特許文献６）。しかしながら、特許文献６で使用されるシリコーンポリマーは分子量が高いため、十分な耐擦過性を付与できる添加剤量を加えると顔料の分散が悪化して凝集が起こったり、顔料インクが増粘してインクジェット吐出適性が悪くなる等の問題があった。【０００７】
【特許文献１】特開平９−７０９６０号公報（特許請求の範囲）
【特許文献２】特開平９−４８１８０号公報（特許請求の範囲）
【特許文献３】特開平９−２６２９７１号公報（特許請求の範囲）
【特許文献４】特開２００１−３９００６号公報（特許請求の範囲）
【特許文献５】特開２００４−５０７５１号公報（特許請求の範囲）
【特許文献６】特表２０００−５０６１９８号公報（特許請求の範囲）
【発明の開示】
【発明が解決しようとする課題】
【０００８】
本発明は前記背景技術に鑑み、インクジェット方式によって記録媒体に塗布され、耐擦過性、耐水性、光沢に優れた膜を画像表面に形成し得る水性コーティング剤、および該コーティング剤を含有する水性コーティング液を提供するものである。
【課題を解決するための手段】
【０００９】
本発明者らは、前記課題を解決するために鋭意検討した結果、シリコーン系側鎖を有する特定なグラフト共重合体を含む水性コーティング剤により前記課題を解決できることを見出し、本発明を完成するに至った。
即ち、本発明の主要な第一の発明は、インクジェット方式によって記録媒体に塗布される水性コーティング剤が、シリコーン系側鎖を有し、主鎖にはエチレン性不飽和カルボン酸含有モノマーを必須構成成分とする共重合体からなる、酸価が４０〜２００ｍｇ−ＫＯＨ／ｇ（固形分）であり、重量平均分子量が５，０００〜３０，０００の範囲にあるグラフト共重合体を含有することを特徴とする顔料インクジェット用水性コーティング剤である。【００１０】
また、主要な第二の発明は、インクジェット方式において、顔料インクとは別のタンクに充填され、別ノズルから吐出され記録物に塗布されることを特徴とする前記グラフト共重合体を含有する水性コーティング剤を含む顔料インクジェット用水性コーティング液である。
尚、本明細書においては、アクリル酸又はメタクリル酸を（メタ）アクリル酸と、アクリレート又はメタクリレートを（メタ）アクリレートとして表す。
【発明の効果】
【００１１】
本発明の水性コーティング剤を顔料インクに適用することで、インクジェット方式において、十分な耐擦過性、耐水性、光沢を持った顔料インク記録物が得られる。また、本コーティング剤は、インクジェット吐出適性が高く、添加剤として使用した際、長期にわたって安定なインクジェット吐出を行える。さらに、本発明のコーティング剤は顔料インクと混合せずに水性コーティング液としても使用できる。
【発明を実施するための最良の形態】
【００１２】
１．水性コーティング剤
本発明の水性コーティング剤は下記に詳述するグラフト共重合体を必須成分として含有するものである。
1.1  グラフト共重合体
グラフト共重合体は、シリコーン系の側鎖を有し、主鎖にはエチレン性不飽和カルボン酸含有モノマーを必須構成成分とし、所望によりその他共重合可能なモノマーを構成成分とする、酸価が４０〜２００ｍｇ−ＫＯＨ／ｇ（固形分）で、重量平均分子量が５，０００〜３０，０００の範囲にあるグラフト共重合体である。【００１３】
［１］シリコーン系側鎖について
グラフト共重合体を構成するシリコーン系側鎖の構成単位としては、ジメチルシロキサンの他、アルキル変性シロキサン、アルキレンオキシド変性シロキサン、フェニル変性シロキサンなどがあるが、滑性付与効果、化学的安定性の観点からジメチルシロキサン単位のシリコーン系側鎖が好ましい。【００１４】
グラフト共重合体にシリコーン系側鎖を導入する方法としては、例えばラジカル重合性のシリコーンマクロモノマーを用いる方法や高分子反応により導入する方法等があるが、シリコーンマクロモノマーを用いる方法が製造工程の容易さ、経済性などの点で有用である。【００１５】
シリコーンマクロモノマーは特に制限は受けないが、例えばリチウムトリアルキルシラノレートを開始剤とし、環状シロキサンをアニオン重合することによりリビングポリマーを得、それとγ−メタクリロキシプロピルジメチルモノクロロシランを反応させる方法（特開昭５９−７８２３６号公報）、または末端シラノール基含有シリコーンとγ−メタクリロキシプロピルジメチルモノクロロシラン等の有機ケイ素化合物を縮合させる方法（特開昭６０−１２３５１８号公報）等によって製造できる。【００１６】
上記シリコーンマクロモノマーとしては特に片末端に（メタ）アクリレートを導入したものが好ましい。さらに、化学的安定性の観点から上記片末端に（メタ）アクリレートシリコーンマクロモノマーの一方の末端は、アルキルシリル末端であることが好ましく、ヒドロキシ基、エポキシ基、アミノ基、アルコキシ基などの活性置換基が存在するのは望ましくない。これらの市販品としては、例えば東亞合成(株)製「ＡＫ−５」、「ＡＫ−３０」、「ＡＫ−３２」（いずれも商品名）や、信越化学(株)製「Ｘ−２２−１７４ＤＸ」、「Ｘ−２４−８２０１」、「Ｘ−２２−２４２６」（いずれも商品名）等がある。  
尚、上記シリコーンマクロモノマーは一種類のみでも或いは二種類以上を用いてもよい。【００１７】
高分子反応によるシリコーン側鎖導入法としては、例えばエポキシシリコーン、シラノールシリコーン、アミノシリコーン等の反応性シリコーンを用いる方法がある。具体的には、主鎖中に導入したカルボン酸と片末端エポキシ変性シリコーンを反応させる方法、主鎖中に導入したエポキシ基と片末端アミノ変性シリコーンを反応させる方法等がある。【００１８】
シリコーン系側鎖の分子量としては、ポリスチレンを基準物質とするゲル浸透クロマトグラフによる重量平均分子量で３，０００〜２０，０００の範囲にあることが好ましく、３，０００〜１５，０００の範囲にあることがより好ましい。シリコーン系側鎖の重量平均分子量が３，０００未満の重合体では十分な耐擦過性が得られなくなり、また、重量平均分子量が２０，０００を超えると、インクジェット吐出適性が劣る。【００１９】
［２］主鎖について
グラフト共重合体を構成する主鎖は、エチレン性不飽和カルボン酸含有モノマーを必須構成成分とし、所望によりその他の共重合可能なモノマーを構成成分とするが、これらモノマーを共重合して得られるものである。【００２０】
エチレン性不飽和カルボン酸含有モノマーとしては（メタ）アクリル酸、エタアクリル酸、プロピルアクリル酸、イソプロピルアクリル酸、クロトン酸、イタコン酸、フマル酸、シトラコン酸、無水マレイン酸等があるが、その中でも（メタ）アクリル酸が好ましい。【００２１】
エチレン性不飽和カルボン酸含有モノマーの導入量はグラフト共重合体の酸価が４０〜２００ｍｇ−ＫＯＨ／ｇ（固形分）になるように設定する必要があり、６０〜１５０ｍｇ−ＫＯＨ／ｇになるように設定するのがより好ましい。酸価が４０ｍｇ−ＫＯＨ／ｇ未満の共重合では十分な水溶性が得られず、また、酸価が２００ｍｇ−ＫＯＨ／ｇを超えるとコーティング膜の耐水性が不十分となる。【００２２】
後述するその他のモノマーを、本発明のグラフト共重合体の機能を損なわない範囲で、主鎖を構成する所望成分として含有させることができる。
その他のモノマーとしては、ビニル芳香族モノマー、スルホン酸含有モノマー、（メタ）アクリル酸アルキル類、脂環式（メタ）アクリレート、（メタ）アクリル酸ヒドロキシアルキル類、（メタ）アクリルアミド、酢酸ビニル、Ｎ−ビニルピロリドン、（メタ）アクリロニトリル及び（メタ）アクリル酸等が挙げられる。また、１分子中に２個以上のビニル基を有する、メチレンビスアクリルアミド、メチレンビスメタクリルアミド、ブタンジオールジ（メタ）アクリレート、エチレングリコールジ（メタ）アクリレート、ポリエチレングリコールジ（メタ）アクリレート、ポリプロピレングリコールジ（メタ）アクリレート、トリメチロールプロパントリ（メタ）アクリレート、ジ（メタ）アクリロキシエチルホスフェイト、トリアリルシアヌレート、トリアリルイソシアヌレート、ジビニルベンゼン、マレイン酸ジアリルエステル、ポリアリルサッカロース等の架橋性モノマー等を含んでもよい。【００２３】
前記ビニル芳香族モノマーとしては、スチレン系モノマーであるスチレン、α−メチルスチレン、ｏ−メチルスチレン、ｍ−メチルスチレン、ｐ−メチルスチレン、ｐ−ｔｅｒｔ−ブチルスチレン、ビニルトルエンの他、フェニル基含有（メタ）アクリレート類としてベンジル（メタ）アクリレート、フェニル（メタ）アクリレート、２−ヒドロキシ−３−フェノキシプロピル（メタ）アクリレート、フェノキシエチル（メタ）アクリレート、フェノキシポリエチレングリコール（メタ）アクリレート等が挙げられる。【００２４】
前記スルホン酸含有モノマーとしては（メタ）アクリル酸２−スルホン酸エチル、スチレンスルホン酸、２−アクリルアミド−２−メチルプロパンスルホン酸、ビニルスルホン酸、（メタ）アリルスルホン酸等が挙げられる。【００２５】
前記（メタ）アクリル酸アルキル類の具体例としては、（メタ）アクリル酸メチル、（メタ）アクリル酸エチル、（メタ）アクリル酸プロピル、（メタ）アクリル酸ブチル、（メタ）アクリル酸２−エチルヘキシル等が挙げられる。【００２６】
前記脂環式（メタ）アクリレートとしては、シクロペンチル（メタ）アクリレート、シクロヘキシル（メタ）アクリレート、シクロオクチル（メタ）アクリレート、シクロノニル（メタ）アクリレート、イソボルニル（メタ）アクリレート、ノルボルニル（メタ）アクリレート、ジシクロペンタニル（メタ）アクリレート、ジシクロペンテニル（メタ）アクリレート、ジシクロペンテニルオキシアルキル（メタ）アクリレート、アダマンチル（メタ）アクリレートなどが挙げられる。【００２７】
前記（メタ）アクリル酸ヒドロキシアルキル類の具体例としては、２−エチルヘキシル（メタ）アクリレート、３−ヒドロキシプロピル（メタ）アクリレート、ポリアルキレングリコール（ｎ＝２〜３０）（メタ）アクリレート、ポリカプロラクトン（メタ）アクリレート等が挙げられる。ただし、これらアクリル酸ヒドロキシアルキル類の導入量はグラフト共重合体の水酸基価が３０ｍｇ−ＫＯＨ／ｇ以下になるよう設定されるのが好ましく、１０ｍｇ−ＫＯＨ／ｇ以下になるよう設定されるのがより好ましい。グラフト共重合体の水酸基価が３０ｍｇ−ＫＯＨを上回る場合は、グラフト共重合体を含む液の粘性が高くなるため、インクジェット吐出適性が劣る。【００２８】
上記モノマーによって構成される主鎖において、下記式（１）から求められる設計ガラス転移温度（Ｔｇ）が１０〜１００℃の範囲にあるのが好ましく、２０〜８０℃の範囲にあるのがより好ましく、５０〜８０℃の範囲にあるのが特に好ましい。主鎖のガラス転移温度が１０℃より低い場合にはグラフト共重合体を含むコーティング剤が膜を形成した際に十分な耐擦過性が得られず、１００℃より高い場合には室温での膜の形成が困難になる。【００２９】
【数１】
2008047592.tif 000002
【００３０】
［３］グラフト共重合体について
本発明のコーティング剤は、前記構成の［１］シリコーン系側鎖と［２］主鎖からなるグラフト共重合体を必須成分とするが、側鎖を含まない直鎖状共重合体を含有してもよい。【００３１】
上記側鎖を含まない直鎖状共重合体は、インクジェット適性の悪化やコーティング膜の性能低下を防ぐ観点から、上記グラフト共重合体で記載した［２］主鎖を構成するモノマーと同じ構成のモノマーからなる共重合体で、酸価やガラス転移温度（Ｔｇ）などは上記［２］主鎖の項に従う。【００３２】
グラフト共重合体の合成方法としてはマクロモノマー法、イオン重合法、高分子反応による側鎖の導入などが知られているが、本発明のグラフト共重合体を合成するには、側鎖の末端へのイオン性官能基の導入の容易さ、主鎖と側鎖の重合度の調整及び主鎖と側鎖の連結を容易に行えるマクロモノマー法が最適である。【００３３】
例えば、具体的に例示すると、本発明のグラフト共重合体は、側鎖を構成するシリコーンマクロモノマーを、主鎖を構成するエチレン性不飽和カルボン酸含有モノマーと共に、或いはこれらに更に所望によりその他のモノマーを加えたものと共に共重合して得ることができる。【００３４】
また、共重合体中のカルボン酸は、その一部もしくは全てが塩基により中和されることによりイオン化されている必要がある。中和に用いる塩基としては水酸化カリウム、水酸化ナトリウム等のアルカリ金属水酸化物等の無機アルカリ剤、ジエタノールアミン、トリエタノールアミン等の有機アミン類等が挙げられるが、インクジェット適性の観点からアルカリ金属水酸化物が好ましい。【００３５】
グラフト共重合体の合成において、シリコーンマクロモノマーなどグラフト側鎖を構成するセグメントの重量割合が１０〜８０重量％、それに対応して主鎖を構成するモノマーの合計重量が９０〜２０重量％であることが好ましく、さらに好ましくは構成するグラフト側鎖の重量割合が１５〜５０重量％、それに対応して主鎖を構成するモノマーの合計重量８５〜５０重量％であり、もっとも好ましくは構成するグラフト側鎖の重量割合が２０〜４０重量％、それに対応して主鎖を構成するモノマーの合計重量８０〜６０重量％である。グラフト側鎖の重量割合が１０重量％を下回った場合にはシリコーン成分の不足から滑性付与効果が出ないため十分な耐擦過性が得られなくなり、８０重量％を超える場合には主鎖を構成する成分の不足からコーティング膜を形成する能力が劣るため耐擦過性が低下する。【００３６】
グラフト共重合体の合成は、重合操作および分子量の調整が容易なことから、ラジカル重合開始剤を用いる方法が好ましく、また疎水性モノマーが水に溶解しにくいことから、有機溶剤中で重合させる溶液重合法が好ましい。
溶液重合法でラジカル重合を行う際に好ましい溶剤としては、アセトン、メチルエチルケトン、メチルイソブチルケトン等のケトン系溶剤、酢酸エチル、酢酸ブチル等の酢酸エステル系溶剤、ベンゼン、トルエン、キシレン等の芳香族炭化水素系溶剤、ブタノール、イソプロパノール、エタノール、メタノール、シクロヘキサン、テトラヒドロフラン、ジメチルホルムアミド、ジメチルスルホキシドおよびヘキサメチルホスホアミド等が挙げられ、より好ましくは、ケトン系溶剤、酢酸エステル系溶剤およびアルコール系溶剤である。【００３７】
ラジカル重合開始剤としては、一般に用いられているものなら使用可能で、具体的には、パーオキシケタール、ハイドロパーオキサイド、ジアルキルパーオキサイド、ジアシルパーオキサイド、パーオキシジカーボネート、パーオキシエステル、シアノ系のアゾビスイソブチロニトリル、アゾビス（２−メチルブチロニトリル）、非シアノ系のジメチル−２，２’−アゾビスイソブチレート等が挙げられる。分子量の制御がしやすく、分解温度の低い有機過酸化物やアゾ系化合物が好ましく、特にアゾ系化合物がより好ましい。
重合開始剤の使用量は、重合性モノマーの総重量に対して、０．１〜１５重量％が好ましく、さらに好ましくは０．３〜１０重量％である。【００３８】
また、グラフト共重合体の分子量を調整するために、メルカプト酢酸、メルカプトプロピオン酸、２−プロパンチオール、２−メルカプトエタノール、チオフェノール、ドデシルメルカプタン、チオグリセロール等の連鎖移動剤を重合系に適量添加してもよい。【００３９】
好ましい重合温度は４０〜１８０℃、さらに好ましくは５０〜１５０℃である。好ましい重合時間は３〜２５時間である。【００４０】
本発明のグラフト共重合体の分子量は、ポリスチレンを基準物質とするゲル浸透クロマトグラフによる重量平均分子量で５，０００〜３０，０００の範囲であり、８，０００〜２５，０００の範囲がより好ましく、１０，０００〜２０，０００の範囲が特に好ましい。重量平均分子量が５，０００未満の重合体では十分な耐擦過性が得られなくなり、また、重量平均分子量が３０，０００を超えると、インクジェット吐出適性が劣る。【００４１】
1.2  水性コーティング剤の使用方法
本発明の水性コーティング剤は、通常使用されている従来公知の顔料インクと共に使用できる。本発明の水性コーティング剤と共に用いる顔料インクは、水性顔料インク、溶剤性顔料インクいずれにも適用可能であり特に制限を受けないが、水性顔料インクと共に用いる方が好ましい。
例えば、水性コーティング剤を、水性顔料インクに添加して使用することができ、また、顔料インクとは別に、水性コーティング液としてインクタンクに充填し、顔料インクとは別のノズルから吐出して使用することもできる。とくに、表面に緻密な膜を形成できる点で後者がより望ましい。【００４２】
以下に、顔料インクと配合していない水性コーティング液及び、水性コーティング剤を配合させた水性顔料インクについて説明する。【００４３】
２．水性コーティング液
本発明の水性コーティング液は、前記１．水性コーティング剤のほか、水性媒体が必須成分として含有される。【００４４】
2.1  水性媒体
水性媒体としては、水性コーティング液の乾燥防止と吐出安定性の確保の観点から、水及び水溶性有機溶剤の混合溶媒が好適である。水は、イオン交換水（脱イオン水）であることが好ましい。  
水溶性有機溶剤としては、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の炭素数１〜４のアルキルアルコール類、ジメチルホルムアミド、ジメチルアセトアミド等のアミド類、アセトン、ジアセトンアルコール等のケトン又はケトアルコール類、テトラヒドロフラン、ジオキサン等のエーテル類、ポリエチレングリコール、ポリプロピレングリコール等のポリアルキレングリコール類、エチレングリコール、プロピレングリコール、ブチレングリコール、トリエチレングリコール、１，２−ヘキサンジオール、１，２，６−ヘキサントリオール、チオジグリコール、ヘキシレングリコール、ジエチレングリコール等のアルキレン基が２〜６個の炭素原子を含むアルキレングリコール類、グリセリン、エチレングリコールモノメチル（又はエチル）エーテル、ジエチレングリコールメチル（又はエチル）エーテル、トリエチレングリコールモノメチル（又はエチル）エーテル等の多価アルコールの低級アルキルエーテル類、Ｎ−メチル−２−ピロリドン、２−ピロリドン、１，３−ジメチル−２−イミダゾリジノン等が挙げられる。これらの水溶性有機溶剤の中でも、ジエチレングリコール等の多価アルコール、トリエチレングリコールモノメチル（又はブチル）エーテル等の多価アルコールの低級アルキルエーテルが好ましい。
尚、上記の水溶性有機溶剤は、必要に応じ、単独で、或いは二種以上を組み合わせて用いることができる。【００４５】
2.2  その他の成分
本発明の水性コーティング液には、前記水性コーティング剤及び水性媒体以外のその他の成分として、通常水性顔料インクに添加され得る公知慣用の各種添加剤を添加することができる。
このような添加剤には、界面活性剤、消泡剤、防腐剤、沈降防止剤、キレート剤、増粘剤、防食剤、酸化防止剤等が挙げられる。界面活性剤としては、脂肪酸塩類、高級アルコール硫酸エステル塩類、液体脂肪油硫酸エステル塩類、アルキルアリルスルホン酸塩類等の陰イオン界面活性剤、ポリオキシエチレンアルキルエーテル類、ポリオキシエチレンアルキルエステル類、ポリオキシエチレンソルビタンアルキルエステル類、アセチレンアルコール、アセチレングリコール等の非イオン性界面活性剤、アルキルアミン塩、第４級アンモニウム塩等の陽イオン性界面活性剤、アルキルベタイン、アルキルアミンオキサイド等の両性界面活性剤が挙げられる。【００４６】
2.3  水性コーティング液の調製方法
本発明の水性コーティング液に含まれる前記のグラフト共重合体の量は、水性コーティング液全重量に対して、０．１〜３０重量％の範囲が好ましく、２〜１５重量％の範囲がより好ましい。【００４７】
水性コーティング液に含まれる水溶性有機溶剤の量は、水性コーティング液全重量に対して３〜５０重量％の範囲が好ましく、５〜４０重量％の範囲がより好ましい。また、本発明の水性コーティング液に含まれる水の量は、１０〜９０重量％の範囲が好ましく、３０〜９０重量％の範囲がより好ましい。【００４８】
また、水性コーティング液のｐＨは５〜１０の範囲が好ましい。ｐＨをこの範囲とすることで、前記グラフト共重合体を含む水性コーティング剤の溶解性を向上させ、保存安定性を向上させることができる。しかも、水性コーティング液が適用される装置（例えばインクジェット記録装置）の部材の腐食を抑制することもできる。【００４９】
水性コーティング液のｐＨ調整には、水酸化ナトリウム、水酸化カリウム等のアルカリ金属水酸化物等の無機アルカリ剤、ジメチルエタノールアミン、ジエタノールアミン、トリエタノールアミン等の有機アミン類、及びクエン酸、酒石酸等の有機酸、塩酸、リン酸等の鉱酸等がｐＨ調整剤として用いることができる。【００５０】
水性コーティング液はインクジェット吐出信頼性の観点から２５℃における粘度が１０ｍＰａ・ｓ以下に抑えられていることが望ましく、５ｍＰａ・ｓ以下に抑えられていることがより好ましい。【００５１】
３．水性コーティング剤を配合した水性顔料インク
3.1  顔料
当該水性顔料インクに用いる顔料は、無機顔料及び有機顔料のいずれであってもよい。これらは、必要に応じて、単独で、または組み合わせて用いることができる。【００５２】
顔料の分散粒子径は、好ましくは、０．００５μｍ〜１５μｍ、さらに好ましくは０．０５〜５μｍ、最も好ましくは０．０１〜１μｍである。分散粒子径が０．００５μｍ以下では分散を安定化させるために分散剤をより多く必要とし顔料自身の性能が発揮できず、また、１５μｍ以上では分散状態を安定に保つことが困難となる。【００５３】
無機顔料としては、カーボンブラック、酸化チタン等の金属酸化物、金属硫化物、金属塩化物等が挙げられる。
カーボンブラックとしては、ファーネスブラック、サーマルランプブラック、アセチレンブラック、チャンネルブラック等が挙げられる。具体的には、No.2300，No.900，MCF88，No.33，No.40，No.45，No.52，MA7，MA8，No.2200B（以上三菱化学(株)製、商品名）、RAVEN1255（コロンビア社製、商品名）、REGAL400R，REGAL330R，REGAL660R，MOGUL L（以上キャボット社製、商品名）、Color Black FW1，Color Black FW18，Color Black S160，Color Black S170，Color Black S150，Color Black FW200，Color Black FW2，Color Black FW2V，Printex35，Printex75，PrintexL6，Printex95，Printex U（以上デグサ社製、商品名）等が挙げられる。【００５４】
有機顔料としては、アゾレーキ、不溶性アゾ顔料、縮合アゾ顔料、キレートアゾ顔料等のアゾ顔料；フタロシアニン顔料、ペリレン顔料、ペリノン顔料、アントラキノン顔料、キナクリドン顔料、ジオキサジン顔料、チオインジゴ顔料、イソインドリノン顔料、キノフラロン顔料等の多環式顔料；そのほかニトロ顔料、ニトロソ顔料、アニリンブラックなどが挙げられる。【００５５】
有機顔料の具体例としては、本発明の水性コーティング剤を用い、得ようとする水性顔料インクの種類（色）に応じて適宜挙げられる。例えば、C.I.Pigment Yellow 1、C.I.Pigment Yellow 2、C.I.Pigment Yellow 3、C.I.Pigment Yellow 13、C.I.Pigment Yellow 16、C.I.Pigment Yellow 74、C.I.Pigment Yellow 83、C.I.Pigment Yellow 128等の黄色顔料；C.I.Pigment Red 5、C.I.Pigment Red 7、C.I.Pigment Red 12、C.I.Pigment Red 48(Ca)、C.I.Pigment Red 48(Mn)、C.I.Pigment Red 57(Ca)、C.I.Pigment Red 112、C.I.Pigment Red 122等のマゼンタ色顔料；C.I.Pigment Blue 1、C.I.Pigment Blue 2、C.I.Pigment Blue 3、C.I.Pigment Blue 15:3、C.I.Pigment Blue 16、C.I.Pigment Blue 22、C.I.Vat Blue 4、C.I.Vat Blue 6等のシアン色顔料等が挙げられる。
また、黒色インクの顔料としては、先記のカーボンブラック（C.I.Pigment Black 7）類、酸化鉄顔料等の無機顔料のほかに、アニリンブラック（C.I.Pigment Black 1）等の有機顔料が挙げられる。【００５６】
本発明の水性コーティング剤を水性顔料インクに添加して使用する場合には、コーティング剤とは別に顔料を安定化させるため、顔料分散剤が水性顔料インク中に存在することが望ましい。使用できる顔料分散剤については特に限定されないが、具体的には、アニオン性界面活性剤、カチオン性界面活性剤、両性界面活性剤、ノニオン性界面活性剤、水溶性高分子などが挙げられるが、顔料の分散安定性の観点から水溶性高分子分が特に好適である。【００５７】
水溶性高分子には、例えばポリアクリル酸、ポリメタクリル酸、（メタ）アクリル酸−（メタ）アクリル酸エステル共重合体、スチレン−（メタ）アクリル酸共重合体、スチレン−（メタ）アクリル酸−（メタ）アクリル酸エステル共重合体、スチレン−マレイン酸共重合体、およびこれらの塩等が挙げられるが、顔料に対して親和性を有する疎水性基を有するモノマーと親水性基を有するモノマーとの共重合体が特に好ましい。
これらの水溶性高分子は、インクの粘度の観点から重量平均分子量が３，０００〜２０，０００の範囲にあるのが好ましい。また、インク中の含有量としては、０．１〜１５重量％の範囲が好ましい。【００５８】
3.2  その他
水性顔料インクには、前項１．記載の水性コーティング剤のほか、上記の顔料、顔料分散剤、及び前記2.1水性媒体、2.2その他の成分が、通常水性顔料インクで使用される公知慣用の各種添加剤が添加される。これらの組成は、前項２．と同様である。【００５９】
3.3  水性顔料インクの調製方法
水性コーティング剤を配合した水性顔料インクの場合、インクに含まれる顔料分散剤の量は、インク全重量に対して、０．１〜３０重量％の範囲が好ましく、１〜１５重量％の範囲がより好ましい。また、水性インクに含まれる顔料の量は、０．１〜３０重量％の範囲が好ましく、１〜１５重量％の範囲がより好ましい。
水性顔料インクに含まれる顔料分散剤と顔料の含有比率は、１：１〜１：３０（重量比）の範囲であることが好ましく、１：２〜１：１５であることがより好ましい。【００６０】
水性顔料インクに含まれる水溶性有機溶剤の量は、インク全重量に対して３〜５０重量％の範囲が好ましく、３〜４０重量％の範囲がより好ましい。また、水性顔料インクに含まれる水の量は、１０〜９０重量％の範囲が好ましく、３０〜８０重量％の範囲がより好ましい。【００６１】
また、水性顔料インクのｐＨは５〜１０の範囲が好ましい。ｐＨをこの範囲とすることで、前記のコーティング剤や顔料分散剤の溶解性を向上させ、保存安定性を向上させることができる。しかも、水性顔料インクが適用される装置（例えばインクジェット記録装置）の部材の腐食を抑制することもできる。【００６２】
水性顔料インクのｐＨ調整には、水酸化ナトリウム、水酸化カリウム等のアルカリ金属水酸化物等の無機アルカリ剤、ジメチルエタノールアミン、ジエタノールアミン、トリエタノールアミン等の有機アミン類、及びクエン酸、酒石酸等の有機酸、塩酸、リン酸等の鉱酸等がｐH調整剤として用いることができる。【００６３】
水性コーティング剤を配合した水性顔料インクは、上記の水性顔料インクの各成分と共に水性コーティング剤を混合して分散させることで、コーティング剤含有の水性顔料インクが得られる。上記の各成分をそのまま、或いは必要に応じて乾燥防止剤やその他の添加剤を添加して、水性媒体で希釈してインクジェット記録用インク、水性ボールペンやマーカーペンなどの筆記用具の水性顔料インクに使用することができる。この場合、インクジェットノズルやペン先が乾燥により目詰まりするのを防ぐために、上記の水溶性有機溶剤のうち、低揮発性又は不揮発性の溶剤を添加するとよい。また、記録媒体への浸透性を高めるためには、揮発性の溶剤を添加するとよい。特にインクジェット記録用水性顔料インクに使用する場合は、インクに適度な表面張力を持たせるために、界面活性剤を添加することも好ましい。【００６４】
４．水性コーティング剤または水性コーティング液の使用方法
以下に、上記水性コーティング液または水性コーティング剤を配合した水性顔料インクでのインクジェット記録方法について説明する。
水性コーティング液または水性コーティング剤を配合した水性顔料インクを吐出するインクジェット記録方式については特に制限を受けず公知の方法を用いることができる。特に、水性コーティング剤の高温時の安定性、コゲーションの起こり難さから一般に使用樹脂の選択範囲が狭いと言われるサーマルジェット方式にも好適である。
記録媒体については、特に制限を受けないが、表面にインク受容層を設けたインクジェット記録用紙に、本発明の水性コーティング液または水性コーティング剤を配合した水性顔料インクを適用することが特に有用である。【００６５】
以下、特に、本発明の水性コーティング液を、顔料インクとは別のタンクに充填し、別ノズルから吐出する場合の記録方法について詳説する。
インクジェット方式による塗布においては、顔料インクを吐出後に水性コーティング液を吐出する必要があるが、１台のインクジェットプリンタに記録媒体を一回給紙する（１パス）だけで顔料インクを用いたインクジェット記録工程と水性コーティング液による表面被膜形成工程を完了させるのが望ましい。【００６６】
本発明の水性コーティング液の塗布は、顔料インクの存在する部分のみに行うことも、顔料インクの有無にかかわらず全面に対して行うこともでき、特に制限は受けない。
【実施例】
【００６７】
次に実施例及び比較例を挙げて本発明をさらに具体的に説明する。尚、以下の各例における「％」及び「部」は、それぞれ「重量％」及び「重量部」を意味する。また、Ｔｇは、シリコーン側鎖を除く主鎖の共重合体、または直鎖状共重合体の値として、前記式（１）より算出したものである。【００６８】
（実施例１）
＜共重合体の合成＞
撹拌機、滴下ロート、還流冷却器、窒素ガス導入管及び温度計を備えたガラスフラスコに、メチルメタクリレートを２５ｇ、ブチルメタクリレートを３５ｇ、メタクリル酸を１５ｇ、重量平均分子量５，０００の片末端メタクリロイル変性ポリジメチルシロキサン（シリコーンマクロモノマーＡ）を２５ｇ、イソプロピルアルコールを２００ｇ、アゾビス−２−メチロブチルニトリル（ＡＢＮ−Ｅ）を３．５ｇを投入して８０℃で７時間重合させ、共重合体のイソプロピルアルコール溶液（固形分３０％）を得た。続いて、共重合体のイソプロピルアルコール溶液に、該共重合体が有するカルボキシル基に対して当量の水酸化カリウム及びイオン交換水を加えて中和した。そして、減圧下に脱溶剤してイソプロピルアルコールを留去し、共重合体Ｅ１（Ｍｗ：１２，０００、酸価１００ｍｇ−ＫＯＨ／ｇ、Ｔｇ６５℃）の水溶液（固形分２５％）を得た。【００６９】
＜水性コーティング液の調製＞
上記共重合体Ｅ１の水溶液（固形分２５％）２０部、グリセリン５部、ジエチレングリコール１５部、２−ピロリドン２部及びイオン交換水５８部を混合し、ジエチルエタノールアミンでｐＨが８〜１０になるように調整し、ポアサイズ５．０μｍのメンブランフィルターを用いて濾過し、目的とする水性コーティング液Ｅ１を得た。【００７０】
（実施例２）
実施例１の共重合体の合成に使用するモノマーを、メチルメタクリレート１４ｇ、ブチルメタクリレート３８ｇ、メタクリル酸２３ｇ、シリコーンマクロモノマーＡ２５ｇに変更し、その他は実施例１と同様に操作して、共重合体Ｅ２（Ｍｗ：１３，０００、酸価１５０ｍｇ−ＫＯＨ／ｇ、Ｔｇ６５℃）の水溶液を得た。その後、さらに実施例１と同様に操作して、水性コーティング液Ｅ２を得た。【００７１】
（実施例３）
実施例１の共重合体の合成に使用するモノマー組成はそのままで、アゾビス−２−メチロブチルニトリル（ＡＢＮ−Ｅ）を２．０ｇに変更し、その他は実施例１と同様に操作して、共重合体Ｅ３（Ｍｗ：２２，０００、酸価１００ｍｇ−ＫＯＨ／ｇ、Ｔｇ６５℃）の水溶液を得た。その後、さらに実施例１と同様に操作して、水性コーティング液Ｅ３を得た。【００７２】
（実施例４）
実施例１の共重合体の合成に使用するモノマーを、メチルメタクリレート３４ｇ、ブチルメタクリレート３３ｇ、メタクリル酸８ｇ、シリコーンマクロモノマーＡ２５ｇに変更し、アゾビス−２−メチロブチルニトリル（ＡＢＮ−Ｅ）を２．０ｇに変更し、その他は実施例１と同様に操作して、共重合体Ｅ４（Ｍｗ：２２，０００、酸価５０ｍｇ−ＫＯＨ／ｇ、Ｔｇ６５℃）の水溶液を得た。その後、さらに実施例１と同様に操作して、水性コーティング液Ｅ４を得た。【００７３】
（実施例５）
実施例１の共重合体の合成に使用するモノマーを、メチルメタクリレート２３ｇ、ブチルメタクリレート３３ｇ、メタクリル酸１５ｇ、２−ヒドロキシエチルメタクリレート４ｇ、シリコーンマクロモノマーＡ２５ｇに変更し、その他は実施例１と同様に操作して、共重合体Ｅ５（Ｍｗ：１３，０００、酸価１００ｍｇ−ＫＯＨ／ｇ、水酸基価１７ｍｇ−ＫＯＨ／ｇ、Ｔｇ６５℃）の水溶液を得た。その後、さらに実施例１と同様に操作して、水性コーティング液Ｅ５を得た。【００７４】
（実施例６）
実施例１の共重合体の合成に使用するモノマーを、メチルメタクリレート２５ｇ、ブチルメタクリレート３５ｇ、メタクリル酸１５ｇ、重量平均分子量１２，０００の片末端メタクリロイル変性ポリジメチルシロキサン（シリコーンマクロモノマーＢ）２５ｇに変更し、その他は実施例１と同様に操作して、共重合体Ｅ６（Ｍｗ：１５，０００、酸価１００ｍｇ−ＫＯＨ／ｇ、Ｔｇ６５℃）の水溶液を得た。その後、さらに実施例１と同様に操作して、水性コーティング液Ｅ６を得た。【００７５】
（実施例７）
実施例１の共重合体の合成に使用するモノマーを、メチルメタクリレート１０ｇ、ブチルメタクリレート２５ｇ、メタクリル酸１５ｇ、シリコーンマクロモノマーＡ５０ｇに変更し、その他は実施例１と同様に操作して、共重合体Ｅ８（Ｍｗ：１３，０００、酸価１００ｍｇ−ＫＯＨ／ｇ、Ｔｇ６５℃）の水溶液を得た。その後、さらに実施例１と同様に操作して、水性コーティング液Ｅ７を得た。【００７６】
（実施例８）
実施例１の共重合体の合成に使用するモノマーを、ブチルメタクリレート６０ｇ、メタクリル酸１５ｇ、シリコーンマクロモノマーＡ２５ｇに変更し、その他は実施例１と同様に操作して、共重合体Ｅ８（Ｍｗ：１２，０００、酸価１００ｍｇ−ＫＯＨ／ｇ、Ｔｇ３８℃）の水溶液を得た。その後、さらに実施例１と同様に操作して、水性コーティング液Ｅ９を得た。【００７７】
（実施例９）
実施例１の共重合体の合成に使用するモノマーを、メチルメタクリレート５２ｇ、ブチルメタクリレート８ｇ、メタクリル酸１５ｇ、シリコーンマクロモノマーＡ２５ｇに変更し、その他は実施例１と同様に操作して、共重合体Ｅ１０（Ｍｗ：１２，０００、酸価１００ｍｇ−ＫＯＨ／ｇ、Ｔｇ１００℃）の水溶液を得た。その後、さらに実施例１と同様に操作して、水性コーティング液Ｅ９を得た。【００７８】
（比較例１）
実施例１の共重合体の合成に使用するモノマーを、メチルメタクリレート４０ｇ、ブチルメタクリレート４５ｇ、メタクリル酸１５ｇに変更し、その他は実施例１と同様に操作して、共重合体Ｃ１（Ｍｗ：１３，０００、酸価１００ｍｇ−ＫＯＨ／ｇ、Ｔｇ６５℃）の水溶液を得た。その後、さらに実施例１と同様に操作して、水性コーティング液Ｃ１を得た。【００７９】
（比較例２）
実施例１の共重合体の合成に使用するモノマーを、ブチルメタクリレート４１ｇ、メタクリル酸３４ｇ、シリコーンマクロモノマーＡ２５ｇに変更し、その他は実施例１と同様に操作して、共重合体Ｃ２（Ｍｗ：１４，０００、酸価２２０ｍｇ−ＫＯＨ／ｇ、Ｔｇ６５℃）の水溶液を得た。その後、さらに実施例１と同様に操作して、水性コーティング液Ｃ２を得た。【００８０】
（比較例３）
実施例１の共重合体の合成に使用するモノマーを、メチルメタクリレート３８ｇ、ブチルメタクリレート３２ｇ、メタクリル酸５ｇ、シリコーンマクロモノマーＡ２５ｇに変更し、その他は実施例１と同様に操作して、共重合体Ｃ３（Ｍｗ：１３，０００、酸価３３ｍｇ−ＫＯＨ／ｇ、Ｔｇ６５℃）の水溶液を得た。その後、さらに実施例１と同様に操作して、水性コーティング液Ｃ３を得た。【００８１】
（比較例４）
実施例１の共重合体の合成に使用するモノマー組成はそのままで、アゾビス−２−メチロブチルニトリル（ＡＢＮ−Ｅ）を１．２ｇに変更し、その他は実施例１と同様に操作して、共重合体Ｃ４（Ｍｗ：３５，０００、酸価１００ｍｇ−ＫＯＨ／ｇ、Ｔｇ６５℃）の水溶液を得た。その後、さらに実施例１と同様に操作して、水性コーティング液Ｃ４を得た。【００８２】
（比較例５）
実施例１の共重合体の合成に使用するモノマーを、メチルメタクリレート１４ｇ、ブチルメタクリレート５２ｇ、メタクリル酸３４ｇに変更し、その他は実施例１と同様に操作して、共重合体Ｃ５（Ｍｗ：１３，０００、酸価２２０ｍｇ−ＫＯＨ／ｇ、Ｔｇ６５℃）の水溶液を得た。その後、さらに実施例１と同様に操作して、水性コーティング液Ｃ５を得た。【００８３】
（比較例６）
実施例１の共重合体の合成に使用するモノマーを、メチルメタクリレート４０ｇ、ブチルメタクリレート４５ｇ、メタクリル酸１５ｇに変更し、アゾビス−２−メチロブチルニトリル（ＡＢＮ−Ｅ）を１．０ｇに変更し、その他は実施例１と同様に操作して、共重合体Ｃ６（Ｍｗ：４２，０００、酸価１００ｍｇ−ＫＯＨ／ｇ、Ｔｇ６５℃）の水溶液を得た。その後、さらに実施例１と同様に操作して、水性コーティング液Ｃ６を得た。【００８４】
（比較例７）
実施例１の共重合体の合成に使用するモノマーを、メチルメタクリレート３５ｇ、ブチルメタクリレート４０ｇ、メタクリル酸１５ｇ、２−ヒドロキシエチルメタクリレート１０ｇに変更し、その他は実施例１と同様に操作して、共重合体Ｃ７（Ｍｗ：１４，０００、酸価１００ｍｇ−ＫＯＨ／ｇ、水酸基価４３ｍｇ−ＫＯＨ／ｇ、Ｔｇ６５℃）の水溶液を得た。その後、さらに実施例１と同様に操作して、水性コーティング液Ｃ７を得た。【００８５】
（比較例８）
実施例１の共重合体の合成に使用するモノマーを、メチルメタクリレート２１ｇ、ブチルメタクリレート３１ｇ、メタクリル酸１５ｇ、２−ヒドロキシエチルメタクリレート８ｇ、シリコーンマクロモノマーＡ２５ｇに変更し、その他は実施例１と同様に操作して、共重合体Ｃ８（Ｍｗ：１２，０００、酸価１００ｍｇ−ＫＯＨ／ｇ、水酸基価３５ｍｇ−ＫＯＨ／ｇ、Ｔｇ６５℃）の水溶液を得た。その後、さらに実施例１と同様に操作して、水性コーティング液Ｃ８を得た。【００８６】
［評価］
実施例１〜９及び比較例１〜８で得られた、水性コーティング液Ｅ１〜Ｅ９及びＣ１〜Ｃ８について、下記ａ）〜ｃ）の項目に関して評価を行った。その結果を表１及び２に示す【００８７】
＜記録物の作成＞
各水性コーティング液及び顔料インクをマイクロバブルジェットプリンタ（登録商標）（キヤノン(株)製  ＰＩＸＵＳ  ｉＰ４２００、商品名）のインクカートリッジに充填し、市販の光沢紙（キヤノン(株)製  フォト光沢紙ＧＰ−３０１、商品名）に黒顔料インクでの印字を行い、続いてインクジェット方式による水性コーティング液の塗布を行った。
尚、マイクロバブルジェットプリンタはキヤノン株式会社の登録商標である。【００８８】
［ａ］耐擦過性
上記操作によって作成した記録物を室温で２４時間乾燥させた後、印字部分を指で強く擦った。その際の変化を以下の基準に基づき評価した。
○：印字の剥がれがほとんど認められない。
△：印字の剥がれがある程度認められる。
×：印字の剥がれが明らかに認められる。【００８９】
［ｂ］耐水性
記録物の上に水あるいは水：グリセリン：ジエチレングリコール：２−ピロリドン＝７８：５：１５：２からなる溶液Ａをスポットして３分間放置し、インクの滲みを以下の基準に基づき評価した。
◎：水でも溶液Ａでもインク滲みが確認されない。
○：インク滲みが水では確認されないが溶液Ａで僅かに確認される。
△：水でも溶液Ａでもある程度のインク滲みが確認される。
×：水でも溶液Ａでも明らかなインク滲みが確認される。【００９０】
［ｃ］光沢
水性コーティング液を用いていない顔料インク印字画像をコントロールとして各記録物の光沢を以下の基準に基づき目視で評価した。
○：コントロールと比較して明確な光沢向上が認められる。
△：コントロールと比較してある程度の光沢向上が認められる。
×：コントロールと比較して光沢向上が認められない、もしくは低下している。【００９１】
［ｄ］吐出適正
前記プリンターを使い、水性コーティング液を用いて光沢紙へ連続で１０枚ベタ印字を行い、各紙に吐出された（付着した）インク重量を測定し、また、各紙の印字のカスレをチェックし、以下の基準に基づき評価した。
◎：インクの吐出重量のばらつき、印字のカスレが認められない。
○：インクの吐出重量のばらつき、印字のカスレが僅かに認められる。
△：インクの吐出重量のばらつき、印字のカスレがある程度認められる。
×：インクの吐出重量のばらつき、印字のカスレが明らかに認められる。【００９２】
【表１】
2008047592.tif 000003
【００９３】
表中の略号は、以下の通りである。
ＭＭＡ：メチルメタクリレート
ＢＭＡ：ブチルメタクリレート
ＡＡ：アクリル酸
ＭＡＡ：メタクリル酸
ＨＥＭＡ：２−ヒドロキシエチルメタクリレート【００９４】
【表２】
2008047592.tif 000004
【００９５】
表１及び表２に示すように、実施例の水性コーティング液は比較例の水性コーティング液に比べて良好な結果が得られた。即ち良好なインクジェット吐出適性を有し、耐擦過性、耐水性、光沢に優れた膜を形成することができた。
【産業上の利用可能性】
【００９６】
本発明のグラフト共重合体からなる水性コーティング剤は、インクジェット記録物表面に耐擦過性、耐水性、光沢に優れた膜を形成し、さらにインクジェット吐出適性が良好であるためにインクジェット方式によって記録物表面に塗布するコーティング剤として極めて有用である。また、インクジェット方式において顔料インクとは別に、本発明のコーティング液を併用することで耐擦過性、耐水性、光沢に優れた印刷物を得ることもできる。特に屋外用のポスターなど長期にわたって鮮明な画像が求められる用途に有用である。
【国際調査報告】
2008047592.tif 000005
2008047592.tif 000006
2008047592.tif 000007
2008047592.tif 000008